(57)【特許請求の範囲】
【請求項１】
ＰＭを除去するフィルタとしての機能を有する排ガス用浄化装置に用いられる触媒付き繊維集合体であって、
無機繊維から成る繊維集合体表面上に、酸素吸放出材を含む触媒成分層を有し、該無機繊維の平均繊維径に対し該触媒成分層の厚みが０．０１％以上４％以下であり、
当該触媒付き繊維集合体の空隙率が６０〜９５％である
ことを特徴とする触媒付き繊維集合体。
【請求項２】
上記酸素吸放出材が、セリウム含有酸化物を含むことを特徴とする請求項１に記載の触媒付き繊維集合体。
【請求項３】
上記無機繊維が、金属繊維であることを特徴とする請求項１又は２に記載の触媒付き繊維集合体。
【請求項４】
上記無機繊維が、表面にアルミニウム含有酸化物を含む酸化物層を有する含アルミニウム金属繊維であることを特徴とする請求項１〜３のいずれか１つの項に記載の触媒付き繊維集合体。
【請求項５】
請求項１〜４のいずれか１つの項に記載の触媒付き繊維集合体を備えたことを特徴とする排ガス用浄化装置。
【請求項６】
請求項１〜４のいずれか１つの項に記載の触媒付き繊維集合体の製造方法であって、
酸素吸放出材ゾルを含む触媒成分層形成用材料を、無機繊維から成る繊維集合体に担持し、焼成する工程を含む、ことを特徴とする触媒付き繊維集合体の製造方法。
【請求項７】
上記酸素吸放出材ゾルは、粒子径が５００ｎｍ以下であることを特徴とする請求項６に記載の触媒付き繊維集合体の製造方法。
【請求項８】
上記酸素吸放出材ゾルが、セリウム含有酸化物ゾルであることを特徴とする請求項６又は７に記載の触媒付き繊維集合体の製造方法。
【請求項９】
上記無機繊維が、金属繊維であることを特徴とする請求項６〜８のいずれか１つの項に記載の触媒付き繊維集合体の製造方法。
【請求項１０】
上記無機繊維が、表面にアルミニウム含有酸化物を含む酸化物層を有する含アルミニウム金属繊維であることを特徴とする請求項６〜９のいずれか１つの項に記載の触媒付き繊維集合体の製造方法。
【発明の詳細な説明】
【技術分野】
【０００１】
本発明は、触媒付き繊維集合体、その製造方法及び排ガス用浄化装置に係り、更に詳細には、無機繊維から成る繊維集合体の表面上に酸素吸放出材を含む所定の触媒成分層を備えた触媒付き繊維集合体、その製造方法及びこれを用いた排ガス用浄化装置に関する。
【背景技術】
【０００２】
ディーゼルエンジンから排出されるパティキュレートマター（ＰＭ）の低減には、ディーゼルパティキュレートフィルタ（ＤＰＦ）が用いられている。
ＤＰＦとしては、耐熱性に優れたコージェライトや炭化ケイ素などのセラミックスの多孔体を交互目封じハニカム構造体としたものが一般的に使用されている。
このようなＤＰＦにおいては、ＰＭの捕集がセル壁で行われるため、ＰＭがセル壁表面に堆積し、排ガスの圧力損失が急激に上昇する。
そのために、ＤＰＦを自己再生する際に、燃料噴射によって６００℃以上の過熱燃焼処理を定期的に行うシステムが提案されている（特許文献１及び２参照。）。
【０００３】
【特許文献１】特開平６−２９４３１５号公報
【特許文献２】特開平８−１８９３３９号公報
【０００４】
また、このようなＤＰＦにおいて、セル壁表面に堆積したＰＭを白金やセリウムなどを含む触媒を利用して、ＰＭの酸化を容易にし、連続的に酸化除去するシステムも提案されている（特許文献３参照。）。
【０００５】
【特許文献３】特開２００６−００７１１７号公報
【０００６】
一方、ＤＰＦとしては、無機繊維（主に耐熱性に優れる炭化ケイ素）を不織布に加工したものも提案されている（特許文献４参照。）。
【０００７】
【特許文献４】特開２００３−０９７２５３号公報
【発明の開示】
【発明が解決しようとする課題】
【０００８】
しかしながら、特許文献４に記載のＤＰＦに、従来の触媒スラリーを用いた担持方法で触媒を担持しようとすると、目詰まりなどの不具合が生じてしまうため、無機繊維から成る繊維集合体の表面上に所定の触媒成分層を備えた触媒付き繊維集合体を得ることができていなかった。
【０００９】
本発明は、このような従来技術の有する課題に鑑みてなされたものであり、その目的とするところは、触媒を利用したフィルタとしての機能が十分に得られる触媒付き繊維集合体、その製造方法、及びこれを用いた排ガス用浄化装置を提供することにある。
【課題を解決するための手段】
【００１０】
本発明者らは、上記目的を達成するため鋭意検討を重ねた結果、酸素吸放出材ゾルを含む触媒成分層形成用材料を、無機繊維から成る繊維集合体に担持し、焼成することなどにより、上記目的が達成できることを見出し、本発明を完成するに至った。
【００１１】
即ち、本発明の触媒付き繊維集合体は、ＰＭを除去するフィルタとしての機能を有する排ガス用浄化装置に用いられる触媒付き繊維集合体であって、無機繊維から成る繊維集合体表面上に、酸素吸放出材を含む触媒成分層を有し、該無機繊維の平均繊維径に対し該触媒成分層の厚みが０．０１％以上４％以下であり、当該触媒付き繊維集合体の空隙率が６０〜９５％であることを特徴とする。
【００１２】
また、本発明の触媒付き繊維集合体の製造方法は、上記本発明の触媒付き繊維集合体の製造方法であって、酸素吸放出材ゾルを含む触媒成分層形成用材料を、無機繊維から成る繊維集合体に担持し、焼成する工程を含むことを特徴とする。
【００１３】
更に、本発明の排ガス用浄化装置は、上記本発明の触媒付き繊維集合体を備えたことを特徴とする。
【発明の効果】
【００１４】
本発明によれば、酸素吸放出材ゾルを含む触媒成分層形成用材料を、無機繊維から成る繊維集合体に担持し、焼成することなどとしたため、触媒を利用したフィルタとしての機能が十分に得られる触媒付き繊維集合体、その製造方法、及びこれを用いた排ガス用浄化装置を提供することができる。
【発明を実施するための最良の形態】
【００１５】
以下、本発明の触媒付き繊維集合体について説明する。
上述の如く、本発明の触媒付き繊維集合体は、ＰＭを除去するフィルタとしての機能を有する排ガス用浄化装置に用いられる触媒付き繊維集合体であって、無機繊維から成る繊維集合体の表面上に、酸素吸放出材を含む触媒成分層を有し、無機繊維の平均繊維径に対し触媒成分層の厚みが０．０１％以上４％以下であり、当該触媒付き繊維集合体の空隙率が６０〜９５％であるものである。
このような構成とすることにより、触媒を利用したフィルタとしての機能を十分に得ることができる。
【００１６】
無機繊維の平均繊維径に対し触媒成分層の厚みが２０％を超える場合には、触媒を利用したフィルタとしての機能を発揮することができない。即ち、触媒成分層が所定の厚みを超えると、繊維集合体を用いることによる比表面積の向上効果が十分に得られない。また、触媒自体の比表面積も低下してしまう。
触媒を利用したフィルタとしての機能を十分に発揮するという観点からは、無機繊維の平均繊維径に対し触媒成分層の厚みが０．０１％以上１０％以下であることが好ましく、０．０１％以上５％以下であることが更に好ましい。
【００１７】
また、具体的には、無機繊維の平均繊維径が３０μｍであるときは、触媒成分層の厚みは１〜３％であることが好ましい。また、無機繊維の平均繊維径が１５μｍであるときは、触媒成分層の厚みは２〜５％であることが好ましい。更に、無機繊維の平均繊維径が３μｍであるときは、触媒成分層の厚みは３〜７％であることが好ましい。
【００１８】
本発明において、「触媒成分層」とは、少なくとも酸素吸放出材を含めば、連続層であるもののみならず非連続層であるものをも含むものである。
従って、例えば触媒成分層が連続層である場合には、触媒成分層の厚みはその厚みを意味する。また、触媒成分層が非連続層である場合には、触媒成分層の各層の厚みを意味する。更に、非連続層が粒状である場合には、その粒径を意味する。
また、このような触媒成分層は、例えば白金などの貴金属やナトリウムなどのアルカリ金属、カルシウムやバリウムなどのアルカリ土類金属等の他の成分を含むものであってもよいが、酸素吸放出材のみから成るものであってもよい。更に、触媒成分層を構成する酸素吸放出材は、例えば無機繊維の表面上に均一分散されて配設されていることが望ましい。
【００１９】
上記酸素吸放出材としては、例えばセリウム含有酸化物を挙げることができるが、これに限定されるものではない。即ち、プラセオジム含有酸化物、イットリウム含有酸化物、ランタン含有酸化物、マンガン含有酸化物などを挙げることもできる。また、例えばセリウム−プラセオジム含有酸化物などの混合ないし複合化したものを適用することもできる。酸素吸放出性能の観点からは、セリウム−プラセオジム含有酸化物が特に望ましい。
【００２０】
上記無機繊維としては、例えば金属繊維を挙げることができるが、これに限定されるものではない。即ち、例えば非金属繊維を用いることもできる。
上記金属繊維としては、例えばフェライト系ステンレスなどの耐熱性金属の繊維を挙げることができる。
また、上記非金属繊維としては、例えば炭化ケイ素などの非酸化物やアルミニウム酸化物やアルミニウム−ケイ素酸化物、アルミニウム−チタン酸化物などの酸化物を挙げることができる。
なお、特に限定されるものではないが、無機繊維の平均繊維径は、１〜５０μｍであることが好ましく、３〜３０μｍであることがより好ましく、５〜１５μｍであることが更に好ましい。
平均繊維径が１μｍ未満である場合には、圧損が悪化する場合があり、５０μｍを超える場合には、繊維構造体を構成できなくなる場合がある。
【００２１】
更に、上記金属繊維や非金属繊維は適宜組み合わせることもできる。このような無機繊維としては、表面にアルミニウム含有酸化物を含む酸化物層を有する含アルミニウム金属繊維を好適例として挙げることができる。
本発明において、「含アルミニウム金属」とは、アルミニウムを含有している金属である。アルミニウムの含有率が１質量％以上であることが好ましく、５質量％以上であることがより好ましい。例えばＲ２０−５ＵＳＲ鋼材などを好適例として挙げることができる。
【００２２】
なお、特に限定されるものではないが、触媒付き繊維集合体の空隙率は５０〜９５％であることが好ましく、６０〜８５％であることがより好ましい。空隙率が５０％未満の場合には圧損が悪化することがあり、９５％を超える場合には、ＰＭ捕集が困難になることがある。
【００２３】
次に、本発明の触媒付き繊維集合体の製造方法について説明する。
上述の如く、本発明の触媒付き繊維集合体の製造方法は、上述した触媒付き繊維集合体を得る方法であって、酸素吸放出材ゾルを含む触媒成分層形成用材料を、無機繊維から成る繊維集合体に担持し、焼成する工程を含む方法である。
このような製法により、目詰まりを生じることなく、無機繊維から成る繊維集合体の表面上に、酸素吸放出材を含む触媒成分層を有し、無機繊維の平均繊維径に対し触媒成分層の厚みが２０％以下である所望の触媒付き繊維集合体を得ることができる。
なお、上述した本発明の触媒付き繊維集合体は、本発明の触媒付き繊維集合体の製造方法により製造されたものに必ずしも限定されるものではない。
【００２４】
上記酸素吸放出材ゾルは、例えば粒子径が好ましくは５００ｎｍ以下、より好ましくは５０〜３００ｎｍであり、メジアン径が好ましくは１００ｎｍ以下、より好ましくは５〜８０ｎｍ、更に好ましくは１０〜６０ｎｍであるもの用いることができる。
酸素吸放出剤ゾルの粒子径が５００ｎｍ以下であると、上述した所望の触媒付き繊維集合体を簡易に作製することができる。また、粒子径が３０００ｎｍ以上であると、繊維の細孔閉塞を招き、繊維フィルターの役割を果たさなくなる。
また、酸素吸放出材ゾルの粘度は、低いことが好ましい。
ここで、酸素吸放出材ゾルの粒子径やメジアン径は、例えば動的光散乱法により測定できる。
【００２５】
上記酸素吸放出材ゾルとしては、例えばセリウム含有酸化物ゾルを用いることができるが、これに限定されるものではない。即ち、プラセオジム含有酸化物ゾル、イットリウム含有酸化物ゾル、ランタン含有酸化物ゾル、マンガン含有酸化物ゾルなどを用いることもできる。また、例えばセリウム−プラセオジム含有酸化物ゾルなどの混合ないし複合化したものを用いることもできる。酸素吸放出性能の観点からは、セリウム−プラセオジム含有酸化物ゾルを用いることが特に望ましい。
【００２６】
上記触媒成分層形成用材料としては、酸素吸放出材ゾル以外に他の成分を含有しているもの、酸素吸放出材ゾルのみを含むもののいずれであっても用いることができる。
他の成分としては、白金などの貴金属やナトリウムなどのアルカリ金属、カルシウムやバリウムなどのアルカリ土類金属等を挙げることができるが、これらは溶液や固体、ゾルなどの状態のいずれの状態で含まれていてもよい。
【００２７】
上記無機繊維から成る繊維集合体としては、例えば金属繊維から成る繊維集合体を用いることができるが、これに限定されるものではない。即ち、例えば非金属繊維から成る繊維集合体を適用することもできる。
上記金属繊維から成る繊維集合体としては、例えばフェライト系ステンレスなどの耐熱性金属の繊維から成る繊維集合体を挙げることができる。
また、上記非金属繊維から成る繊維集合体としては、例えば炭化ケイ素などの非酸化物やアルミニウム−ケイ素酸化物やアルミニウム−チタン酸化物などの酸化物から成る繊維集合体を挙げることができる。
更に、上記金属繊維及び非金属繊維を含む繊維集合体や上記金属繊維から成る繊維集合体及び上記非金属繊維から成る繊維集合体を適宜組み合わせて用いることもできる。
【００２８】
更にまた、上記無機繊維においては、金属や非金属は適宜組み合わせることもできる。このような無機繊維としては、表面にアルミニウム含有酸化物を含む酸化物層を有する含アルミニウム金属繊維を好適例として挙げることができる。
このような無機繊維から成る繊維集合体は、例えば含アルミニウム金属から成る繊維集合体を熱処理することなどにより得ることができる。
【００２９】
次に、本発明の排ガス用浄化装置について説明する。
本発明の排ガス用浄化装置は、上述した触媒付き繊維集合体を備えたものである。
このような排ガス用浄化装置は、例えばディーゼルエンジンやガソリンエンジンなどの排ガス流路に配置され、パティキュレートフィルタとして適用することができる。
【実施例】
【００３０】
以下、本発明を実施例及び比較例により更に詳細に説明する。
【００３１】
（参考例１）
＜繊維集合体の準備＞
フェライト系ステンレス鋼の金属繊維（平均繊維径３μｍ）を用い、集積機により、繊維を集合させ、更に、拡散接合処理して、繊維集合体を得た。
【００３２】
＜触媒付き繊維集合体の作製＞
得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは７％であった。また、得られた触媒付き繊維集合体の空隙率は７０％であった。
なお、用いたセリウム含有酸化物ゾルや後述するセリウム含有酸化物の粒子径などは、動的光散乱式粒径分布測定装置（株式会社堀場製作所製、ＬＢ−５５０）を用いて測定した。
【００３３】
（参考例２）
＜繊維集合体の準備＞
フェライト系ステンレス鋼の金属繊維（平均繊維径１５μｍ）を用い、集積機により、繊維を集合させ、更に、拡散接合処理して、繊維集合体を得た。
【００３４】
＜触媒付き繊維集合体の作製＞
得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは５％であった。また、得られた触媒付き繊維集合体の空隙率は７０％であった。
【００３５】
（実施例３）
＜繊維集合体の準備＞
フェライト系ステンレス鋼の金属繊維（平均繊維径３０μｍ）を用い、集積機により、繊維を集合させ、更に、拡散接合処理して、繊維集合体を得た。
【００３６】
＜触媒付き繊維集合体の作製＞
得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは３％であった。また、得られた触媒付き繊維集合体の空隙率は７０％であった。更に、得られた触媒付き繊維集合体の走査型電子顕微鏡（ＳＥＭ）写真を図１に示す。
【００３７】
（実施例４）
＜触媒付き繊維集合体の作製＞
参考例２で得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは０．０１％であった。また、得られた触媒付き繊維集合体の空隙率は７０％であった。
【００３８】
（参考例５）
＜触媒付き繊維集合体の作製＞
参考例２で得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは１０％であった。また、得られた触媒付き繊維集合体の空隙率は７０％であった。
【００３９】
（参考例６）
＜触媒付き繊維集合体の作製＞
参考例２で得られた繊維集合体を、セリウム含有酸化物ゾル（粒子径：５００ｎｍ、メジアン径：７０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは２０％であった。また、得られた触媒付き繊維集合体の空隙率は７０％であった。
【００４０】
（参考例７）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは４％であった。また、得られた触媒付き繊維集合体の空隙率は５０％であった。
【００４１】
（実施例８）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは４％であった。また、得られた触媒付き繊維集合体の空隙率は９５％であった。
【００４２】
（実施例９）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは４％であった。また、得られた触媒付き繊維集合体の空隙率は６０％であった。
【００４３】
（実施例１０）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは４％であった。また、得られた触媒付き繊維集合体の空隙率は８５％であった。
【００４４】
（実施例１１）
＜触媒付き繊維集合体の作製＞
参考例２で得られた繊維集合体を、セリウム含有酸化物ゾル（粒子径：５０ｎｍ、メジアン径：１０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは０．５％であった。また、得られた触媒付き繊維集合体の空隙率は７０％であった。
【００４５】
（実施例１２）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは４％であった。また、得られた触媒付き繊維集合体の空隙率は７０％であった。
【００４６】
（実施例１３）
＜触媒付き繊維集合体の作製＞
参考例２で得られた繊維集合体を、セリウム含有酸化物ゾル（粒子径：１００ｎｍ、メジアン径：１５ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは１％であった。また、得られた触媒付き繊維集合体の空隙率は７０％であった。
【００４７】
（実施例１４）
＜触媒付き繊維集合体の作製＞
参考例２で得られた繊維集合体を、セリウム含有酸化物ゾル（粒子径：５ｎｍ、メジアン径：５ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは０．０５％であった。また、得られた触媒付き繊維集合体の空隙率は７０％であった。
【００４８】
（実施例１５）
＜触媒付き繊維集合体の作製＞
参考例２で得られた繊維集合体を、セリウム含有酸化物ゾル（粒子径：８０ｎｍ、メジアン径：１０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは１％であった。また、得られた触媒付き繊維集合体の空隙率は７０％であった。
【００４９】
（実施例１６）
＜触媒付き繊維集合体の作製＞
参考例２で得られた繊維集合体を、セリウム含有酸化物ゾル（粒子径：１０ｎｍ、メジアン径：２ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは０．１％であった。また、得られた触媒付き繊維集合体の空隙率は７０％であった。
【００５０】
（実施例１７）
＜触媒付き繊維集合体の作製＞
参考例２で得られた繊維集合体を、セリウム含有酸化物ゾル（粒子径：６０ｎｍ、メジアン径：８ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは１％であった。また、得られた触媒付き繊維集合体の空隙率は７０％であった。
【００５１】
（実施例１８）
＜触媒付き繊維集合体の作製＞
実施例３で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは１％であった。また、得られた触媒付き繊維集合体の空隙率は７０％であった。
【００５２】
（実施例１９）
＜触媒付き繊維集合体の作製＞
参考例１で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは３％であった。また、得られた触媒付き繊維集合体の空隙率は７０％であった。
【００５３】
（実施例２０）
＜触媒付き繊維集合体の作製＞
参考例２で得られた繊維集合体を、セリウム含有酸化物ゾル（粒子径：３００ｎｍ、メジアン径：５０ｎｍ）を含む触媒成分層形成用材料に浸漬し、繊維集合体を取り出し、余分な触媒成分層形成用材料を空気流にて除去し、室温から１００℃で１時間乾燥し、４００℃で１時間焼成して、本例の触媒付き繊維集合体を得た。
得られた触媒付き繊維集合体において、金属繊維の平均繊維径に対し触媒成分層の厚みは２％であった。また、得られた触媒付き繊維集合体の空隙率は７０％であった。
【００５４】
（比較例１）
＜触媒付き繊維集合体の作製＞
参考例１で得られた繊維集合体を、セリウム含有酸化物（粒子径：３０００ｎｍ、メジアン径：４５０ｎｍ）を含む触媒成分層形成用材料に浸漬し、繊維集合体を取り出し、余分な触媒成分層形成用材料を空気流にて除去し、１００℃で１時間乾燥し、４００℃で１時間焼成して、本例の触媒付き繊維集合体を得た。
得られた触媒付き繊維集合体において、金属繊維の平均繊維径に対し触媒成分層の厚みは５０％であった。また、得られた触媒付き繊維集合体の空隙率は６０％であった。
【００５５】
（比較例２）
＜触媒付き繊維集合体の作製＞
参考例２で得られた繊維集合体を、セリウム含有酸化物（粒子径：３０００ｎｍ、メジアン径：４５０ｎｍ）を含む触媒成分層形成用材料に浸漬し、繊維集合体を取り出し、余分な触媒成分層形成用材料を空気流にて除去し、１００℃で１時間乾燥し、４００℃で１時間焼成して、本例の触媒付き繊維集合体を得た。
得られた触媒付き繊維集合体において、金属繊維の平均繊維径に対し触媒成分層の厚みは４０％であった。また、得られた触媒付き繊維集合体の空隙率は７０％であった。
【００５６】
（比較例３）
＜触媒付き繊維集合体の作製＞
実施例３で得られた繊維集合体を、セリウム含有酸化物（粒子径：３０００ｎｍ、メジアン径：４５０ｎｍ）を含む触媒成分層形成用材料に浸漬し、繊維集合体を取り出し、余分な触媒成分層形成用材料を空気流にて除去し、１００℃で１時間乾燥し、４００℃で１時間焼成して、本例の触媒付き繊維集合体を得た。
得られた触媒付き繊維集合体において、金属繊維の平均繊維径に対し触媒成分層の厚みは３０％であった。また、得られた触媒付き繊維集合体の空隙率は７０％であった。更に、得られた触媒付き繊維集合体のＳＥＭ写真を図２に示す。
【００５７】
（比較例４）
＜触媒付き繊維集合体の作製＞
参考例２で得られた繊維集合体を、セリウム含有酸化物（粒子径：２５００ｎｍ、メジアン径：４５０ｎｍ）を含む触媒成分層形成用材料に浸漬し、繊維集合体を取り出し、余分な触媒成分層形成用材料を空気流にて除去し、１００℃で１時間乾燥し、４００℃で１時間焼成して、本例の触媒付き繊維集合体を得た。
得られた触媒付き繊維集合体において、金属繊維の平均繊維径に対し触媒成分層の厚みは２５％であった。また、得られた触媒付き繊維集合体の空隙率は７０％であった。
【００５８】
（比較例５）
＜触媒付き繊維集合体の作製＞
参考例２で得られた繊維集合体を、セリウム含有酸化物（粒子径：２５００ｎｍ、メジアン径：４５０ｎｍ）を含む触媒成分層形成用材料に浸漬し、繊維集合体を取り出し、余分な触媒成分層形成用材料を空気流にて除去し、１００℃で１時間乾燥し、４００℃で１時間焼成して、本例の触媒付き繊維集合体を得た。
得られた触媒付き繊維集合体において、金属繊維の平均繊維径に対し触媒成分層の厚みは２５％であった。また、得られた触媒付き繊維集合体の空隙率は９６％であった。
各例の触媒付き繊維集合体の仕様を表１示す。
【００５９】
［性能評価］
ディーゼルエンジン（排気量：２５００ｃｃ、日産自動車株式会社製）の排ガス流路に、各例の触媒付き繊維集合体を用いたＤＰＦを配置し、ＤＰＦの出入口の圧力を測定して、圧力損失の値を求めた。表１に１２０分経過時における各例の圧力損失の値を示す。
【００６０】
【表１】
0005453759.tif 000002
【００６１】
酸素吸放出材ゾルを含む触媒成分層形成用材料を、無機繊維から成る繊維集合体に担持し、焼成して得られた実施例３、４、８〜２０の触媒付き繊維集合体は、所定の厚みの触媒成分層が形成されていた。また、酸素吸放出材が無機繊維の表面上に均一分散して配設されていた。
一方、従来の酸素吸放出材を含む触媒成分層形成用材料を、無機繊維から成る繊維集合体に担持し、焼成して得られた比較例１〜５の触媒付き繊維集合体は、所定の厚みの触媒成分層を形成することができなかった。また、酸素吸放出材が無機繊維の表面上に偏って配設されていた。
【００６２】
また、表１より、実施例３、４、８〜２０の触媒付き繊維集合体は、比較例１〜５の触媒付き繊維集合体よりも圧力損失の値が小さいことが分かる。
そして、各例の触媒付き繊維集合体は、同程度のＰＭ除去率であったことから、本発明の範囲に属する実施例３、４、８〜２０の触媒付き繊維集合体は、触媒を利用したフィルタとしての機能を十分に発揮していることが分かる。
【００６３】
以上、本発明を若干の実施形態及び実施例により詳細に説明したが、本発明はこれらに限定されるものではなく、本発明の要旨の範囲内で種々の変形が可能である。
例えば、上記の実施形態や実施例においては、ディーゼルエンジンやガソリンエンジンの排ガス流路に配置する場合などを例にとって説明したが、これらに限定されるものでないことは言うまでもない。例えば、種々の燃焼装置の排ガス用浄化装置として適用することができる。
【図面の簡単な説明】
【００６４】
【図１】実施例３の触媒付き繊維集合体のＳＥＭ写真である。
【図２】比較例３の触媒付き繊維集合体のＳＥＭ写真である。
【図１】
0005453759.tif 000003
【図２】
0005453759.tif 000004